(57)【要約】      （修正有）【課題】アスベストを回収し無害化するために、珪酸ソーダを主成分とし、二酸化チタン、アルミナを加えた溶液で、アスベスト飛散防止処理剤、防錆剤を調合しこれを用いてアスベストを回収し、さらにアルカリ土金属（ベリリュウム、マグネシュウム、ストロンチュウム、バリュウム、ラジュウム）化合物を混入混合して、型枠の中に入れたものを電気炉で熱処理することによって、アスベストを無害化する方法を提供する。【解決手段】珪酸ソーダモル比２．６からモル比３．２までを基本溶液とした、アスベスト処理剤か、防錆塗料剤を使用したアスベスト回収方法。処理剤を使用して回収したアスベストに、添加剤としてカルシュウム化合物を混和し電気炉で熱処理することを特徴とするアスベスト無害化処理方法。【選択図】なし【特許請求の範囲】
【請求項１】
珪酸ソーダモル比２．６からモル比３．２までを基本溶液とした、アスベスト処理剤か、防錆塗料剤を使用したアスベスト回収方法。
【請求項２】
珪酸ソーダモル比２．６からモル比３．２までを基本溶液とし、ガラスフレークを含有させた、アスベスト処理剤か、防錆塗料剤を使用したアスベスト回収方法。
【請求項３】
珪酸ソーダモル比２．６からモル比３．２までを基本溶液とし、セラミックを含有させた、アスベスト処理剤か、防錆塗料剤を使用したアスベスト回収方法。
【請求項４】
珪酸ソーダモル比２．６からモル比３．２までを基本溶液とし、二酸化チタンを含有させた、アスベスト処理剤か、防錆塗料剤を使用したアスベスト回収方法。
【請求項５】
珪酸ソーダモル比２．６からモル比３．２までを基本溶液とし、アルミ粉を含有させた、アスベスト処理剤か、防錆塗料剤を使用したアスベスト回収方法。
【請求項６】
珪酸ソーダモル比２．６からモル比３．２までを基本溶液とし、アルカリ土金属化合物を含有させた、アスベスト処理剤か、防錆塗料剤を使用したアスベスト回収方法。
【請求項７】
請求項１、２、３、４、５、６項目の全てを混合した、アスベスト処理加工補助剤を使用したアスベスト回収方法。
【請求項８】
請求項１の処理剤を使用して回収したアスベストに、添加剤としてアルカリ土金属化合物を混和し電気炉で熱処理することを特徴とするアスベスト無害化処理方法
【請求項９】
請求項１の処理剤を使用して回収したアスベストに、添加剤としてカルシュウム化合物を混和し電気炉で熱処理することを特徴とするアスベスト無害化処理方法
【請求項１０】
請求項１の処理剤を使用して回収したアスベストに、添加剤として粉砕した貝殻を混和し電気炉で熱処理することを特徴とするアスベスト無害化処理方法
【請求項１１】
請求項８、９、１０項の電気炉内では被熱処理物が型枠の中に填められていて、熱処理終了と同時にアスベストの再利用成型製品が完成することを特徴としたアスベスト無害化処理方法。
【発明の詳細な説明】
【技術分野】
【０００１】  本発明は、アスベストを回収し無害化するために、珪酸ソーダを主成分とし、二酸化チタン、アルミナを加えた溶液で、アスベスト飛散防止処理剤、防錆剤を調合しこれを用いてアスベストを回収し、さらにアルカリ土金属（ベリリュウム、マグネシュウム、ストロンチュウム、バリュウム、ラジュウム）化合物を混入混合して、型枠の中に入れたものを電気炉で熱処理することによって、アスベストを無害化する方法に関するものである。
【背景技術】
【０００２】  現在、飛散性アスベストは、溶融に依る中間処理を行政が推奨しているが、溶融可能な施設は、全国で１０ヶ所に満たない状態で、処理が間に合わない現状である。アスベスト飛散防止には、完全密閉遮断方法を用いている。【０００３】  現在、回収されたアスベストのほとんどは埋め立てられているが、封じ込められているだけなので完全な解決方法でないため飛散などのリスクは避けられない。
【発明の開示】
【発明が解決しようとする課題】
【０００４】  アスベストを回収するときに作業者が飛散アスベストを体内摂取しないようにする飛散防止対策を徹底することである。これは作業者だけの問題ではなくその周辺の居住者にまで考慮を払うべきである。【０００５】  回収されたアスベストの結晶構造が変化して他の物質になるような処理がなされ、完全に無害化すること。【０００６】  地球上の資源は有限なので、無害化した物質が再利用できるように考慮されるべきである。
【課題を解決するための手段】
【０００７】  珪酸ソーダモル比２．６からモル比３．２までを基本溶液とした、アスベスト処理剤か、防錆塗料剤を使用したアスベスト回収方法。【０００８】  珪酸ソーダモル比２．６からモル比３．２までを基本溶液とし、ガラスフレークを含有させた、アスベスト処理剤か、防錆塗料剤を使用したアスベスト回収方法。【０００９】  珪酸ソーダモル比２．６からモル比３．２までを基本溶液とし、セラミックを含有させた、アスベスト処理剤か、防錆塗料剤を使用したアスベスト回収方法。【００１０】  珪酸ソーダモル比２．６からモル比３．２までを基本溶液とし、二酸化チタンを含有させた、アスベスト処理剤か、防錆塗料剤を使用したアスベスト回収方法。【００１１】  珪酸ソーダモル比２．６からモル比３．２までを基本溶液とし、アルミ粉を含有させた、アスベスト処理剤か、防錆塗料剤を使用したアスベスト回収方法。【００１２】  珪酸ソーダモル比２．６からモル比３．２までを基本溶液とし、アルカリ土金属化合物を含有させた、アスベスト処理剤か、防錆塗料剤を使用したアスベスト回収方法。【００１３】  ０００７、０００８、０００９、００１０、００１１、００１２項目の全てを混合した、アスベスト処理加工補助剤を使用したアスベスト回収方法。【００１４】  ０００７の処理剤を使用して回収したアスベストに、添加剤としてアルカリ土金属化合物を混和し電気炉で熱処理することを特徴とするアスベスト無害化処理方法【００１５】  ０００７の処理剤を使用して回収したアスベストに、添加剤としてカルシュウム化合物を混和し電気炉で熱処理することを特徴とするアスベスト無害化処理方法【００１６】  ０００７の処理剤を使用して回収したアスベストに、添加剤として粉砕した貝殻を混和し電気炉で熱処理することを特徴とするアスベスト無害化処理方法【００１７】  ００１４、００１５、００１６項の電気炉内では被熱処理物が型枠の中に填められていて、熱処理終了と同時にアスベストの再利用成型製品が完成することを特徴としたアスベスト無害化処理方法。
【発明の効果】
【００１８】  本発明のアスベスト処理剤および防錆塗料剤は摂氏数百度でも液状であるため、水分が蒸発してアスベストが空中に飛び散ることは無い。早急に硬化させたいときは硬化液を噴霧する。また耐火性に優れているので処理剤ないしは防錆塗料剤が燃焼し、焼失するおそれも無い。化学的に安定しているので変質することも無い。主成分の珪酸ソーダは水道水として使われる河川水中の微量不純物除去のため硫酸アルミニュウムと併用して凝集剤として使われているほどに安全性が高い。これらの優れた特性からみて、本発明はアスベストの処理剤として有効かつ有用であると思われる。【００１９】  本発明での電気炉による熱処理は１５００℃まで上げれば、アスベストの結晶構造が壊れて酸化マグネシュウムや二酸化ケイ素等になり完全に無害化する。【００２０】  本発明での電気炉による熱処理時に被処理物を型枠に入れて加熱したが、これはアスベスト、珪酸ソーダ、その他セメントなどを再利用するためのものであり、アスベストの熱処理が終わった時点で、成型品が出来上がるので資源の有効利用になる。【００２１】  本発明で基本溶液にガラスフレークまたはセラミックを入れたのは、成型品の強度を持たせるためである。【００２２】  本発明で基本溶液に二酸化チタンを入れたのは、成型品の特性として空気浄化と自分自身を汚れ難くする作用を持たせるためである。【００２３】  本発明で基本溶液にアルミ粉を入れたのは、溶液の繋ぎ鎖としての役割を持たせるためである。【００２４】  本発明では、熱処理の時に出来るだけ低い温度で、マグネシュウムを酸化珪素から切り離すためにマグネシュウムと同族のアルカリ土金属化合物を添加物として使用した。カルシュウム化合物、貝殻を使用したのも同じ理由によるものでより具体的に物質名を示した。また、処理剤にアルカリ土金属化合物を入れたのも同じ理由によるもので、アスベストを処理剤で覆ったときに火災に遭った場合はより早い時点でアスベストが無害化されるようにした。
【発明を実施するための最良の形態】
【００２５】  以下、本発明の実施の形態を図面に基づき詳細に説明する。
図１に示すように、アイビームの上にアスベスト皮膜部１が付着していて、その上部に珪酸ソーダを吹き付けられた珪酸ソーダ噴霧部２があり除去されるのを待っている。その右横はケレン掛けでアスベストが除去されたケレン掛け除去部３である。珪酸ソーダ溶液を十分に含侵されているので、アスベストが取り除かれた後は骨材の上に珪酸ソーダ溶液の膜が出来、防錆剤として作用する状態を示したのが珪酸ソーダ防錆部４である。【００２６】  回収されたアスベストに水酸化カルシュウムを添加剤として混入させ、型枠に入れて電気炉で加熱する。１５００℃になったら電気炉を止める。
【実施例】
【００２７】
【産業上の利用可能性】
【００２８】
【図面の簡単な説明】
【００２９】
【図１】  図１は本発明の実施の形態に係わる斜視図である。
【符号の説明】
【００３０】  １      アスベスト皮膜部
２      珪酸ソーダ噴霧部
３      ケレン掛け除去部
４      珪酸ソーダ防錆部
【手続補正書】
【提出日】平成19年2月22日(2007.2.22)
【手続補正１】
【補正対象書類名】図面
【補正対象項目名】全図
【補正方法】追加
【補正の内容】
【図１】
2008272573.tif 000002